(57)【特許請求の範囲】
【請求項１】
絶縁性を有するセラミックス基材と、
前記セラミックス基材の表面に形成された金属又は合金を主成分とする中間層と、
前記中間層の表面に、金属又は合金からなる粉末をガスと共に加速し、前記表面に固相状態のままで吹き付けて堆積させることによって形成された金属皮膜層と、
を備え、
前記中間層は、板状の金属又は合金部材を前記セラミックス基材にろう付することにより形成されていることを特徴とする積層体。
【請求項２】
前記セラミックス基材は窒化物系セラミックスからなることを特徴とする請求項１に記載の積層体。
【請求項３】
前記中間層は、少なくとも、アルミニウムを主成分とする層を含むことを特徴とする請求項１又は２に記載の積層体。
【請求項４】
前記中間層は、ゲルマニウム、マグネシウム、珪素、銅の内のいずれかの金属からなる群より選択される少なくとも１種類を含有することを特徴とする請求項３に記載の積層体。
【請求項５】
前記中間層は、銀、ニッケル、金、銅の内のいずれかの金属を主成分とする層をさらに含むことを特徴とする請求項３又は４に記載の積層体。
【請求項６】
前記中間層は、少なくとも、銀、ニッケル、金、銅の内のいずれかの金属を主成分とする層を含むことを特徴とする請求項１又は２に記載の積層体。
【請求項７】
前記金属皮膜層は、銅又はアルミニウムからなることを特徴とする請求項１〜６のいずれか１項に記載の積層体。
【請求項８】
絶縁性を有するセラミックス基材の表面に、金属又は合金を主成分とする中間層を形成する中間層形成工程と、
前記中間層の表面に、金属又は合金からなる粉末をガスと共に加速し、前記表面に固相状態のままで吹き付けて堆積させることによって金属皮膜層を形成する皮膜形成工程と、
を含み、
前記中間層形成工程は、板状の金属又は合金部材を前記セラミックス基材にろう付することを特徴とする積層体の製造方法。
【請求項９】
前記中間層形成工程は、
前記セラミックス基材の表面にろう材を配置するろう材配置工程と、
前記ろう材上に板状の金属又は合金部材を配置する金属部材配置工程と、
前記ろう材及び前記金属又は合金部材が順次配置された前記セラミックス基材を熱処理する熱処理工程と、
を含むことを特徴とする請求項８に記載の積層体の製造方法。
【請求項１０】
前記ろう材配置工程は、ろう材ペーストの前記セラミックス基材への塗布と、ろう材箔の前記セラミックス基材上への載置と、蒸着法若しくはスパッタ法による前記セラミックス基材へのろう材の付着との内のいずれかの工程を含むことを特徴とする請求項９に記載の積層体の製造方法。
【請求項１１】
前記熱処理工程は真空中又は不活性ガス雰囲気中で行われることを特徴とする請求項９又は１０に記載の積層体の製造方法。
【請求項１２】
前記ろう材は、アルミニウムを主成分とし、ゲルマニウム、マグネシウム、珪素、銅の内のいずれかの金属からなる群より選択される少なくとも１種類を含有することを特徴とする請求項１１に記載の積層体。
【請求項１３】
前記金属又は合金部材の厚さが１ｍｍ以下であることを特徴とする請求項８〜１２のいずれか１項に記載の積層体の製造方法。 
【発明の詳細な説明】
【技術分野】
【０００１】
本発明は、絶縁基材に金属を積層した積層体及び積層体の製造方法に関する。
【背景技術】
【０００２】
従来より、産業用、自動車用などの電力制御からモータ制御まで、幅広い分野に使用される省エネルギー化のキーデバイスとして、パワーモジュールが知られている。パワーモジュールは、基材である絶縁基材（例えばセラミックス基材）の一方の面に、金属皮膜による回路パターンを介してチップ（トランジスタ）を配設し、他方の面に、金属皮膜を介して温度調節部（冷却部又は加熱部）を配設した装置である（例えば、特許文献１参照）。温度調節部としては、例えば金属又は合金の部材に冷却用又は加熱用の熱媒体の移動経路を設けたものが用いられる。このようなパワーモジュールにおいては、チップから発生した熱を、金属皮膜を介して温度調節部に移動させ外部に放熱することにより、冷却を行うことができる。
【０００３】
絶縁基材に金属皮膜を形成した積層体の作製方法としては、例えば、溶射法やコールドスプレー法が挙げられる。溶射法は、溶融又はそれに近い状態に加熱された材料（溶射材）を基材に吹き付けることによって皮膜を形成する方法である。
【０００４】
一方、コールドスプレー法は、材料の粉末を、融点又は軟化点以下の状態の不活性ガスとともに末広（ラバル）ノズルから噴射し、固相状態のまま基材に衝突させることにより、基材の表面に皮膜を形成する方法である（例えば、特許文献２参照）。コールドスプレー法においては、溶射法と比較して低い温度で加工が行われるので、熱応力の影響が緩和される。そのため、相変態がなく酸化も抑制された金属皮膜を得ることができる。特に、基材及び皮膜となる材料がともに金属である場合、金属材料の粉末が基材（又は先に形成された皮膜）に衝突した際に粉末と基材との間で塑性変形が生じてアンカー効果が得られると共に、互いの酸化皮膜が破壊されて新生面同士による金属結合が生じるので、密着強度の高い積層体を得ることができる。
【先行技術文献】
【特許文献】
【０００５】
【特許文献１】特開２０１１−１０８９９９号公報
【特許文献２】米国特許第５３０２４１４号明細書
【発明の概要】
【発明が解決しようとする課題】
【０００６】
ところで、上述した積層体をパワーモジュール等に適用する場合、基材と金属皮膜との間には高い密着強度が求められる。しかしながら、セラミックス基材に対して金属皮膜を形成する場合、コールドスプレー法においては塑性変形が金属側のみで生じるので、セラミックス基材と金属との間で十分なアンカー効果が得られない。そのため、セラミックス基材と金属皮膜との間の密着強度が不十分な積層体が形成されるという問題があった。
【０００７】
本発明は、上記に鑑みてなされたものであって、セラミックス基材と金属皮膜との間の密着強度が高い積層体及びこのような積層体の製造方法を提供することを目的とする。
【課題を解決するための手段】
【０００８】
上述した課題を解決し、目的を達成するために、本発明に係る積層体は、絶縁性を有するセラミックス基材と、前記セラミックス基材の表面に形成された金属又は合金を主成分とする中間層と、前記中間層の表面に、金属又は合金からなる粉末をガスと共に加速し、前記表面に固相状態のままで吹き付けて堆積させることによって形成された金属皮膜層とを備えることを特徴とする。
【０００９】
上記積層体において、前記中間層は、板状の金属又は合金部材を前記セラミックス基材にろう付することにより形成されていることを特徴とする。
【００１０】
上記積層体において、前記セラミックス基材は窒化物系セラミックスからなることを特徴とする。
【００１１】
上記積層体において、前記中間層は、少なくとも、アルミニウムを主成分とする層を含むことを特徴とする。
【００１２】
上記積層体において、前記中間層は、ゲルマニウム、マグネシウム、珪素、銅の内のいずれかの金属からなる群より選択される少なくとも１種類を含有することを特徴とする。
【００１３】
上記積層体において、前記中間層は、銀、ニッケル、金、銅の内のいずれかの金属を主成分とする層をさらに含むことを特徴とする。
【００１４】
上記積層体において、前記金属皮膜層は、銅又はアルミニウムからなることを特徴とする。
【００１５】
本発明に係る積層体の製造方法は、絶縁性を有するセラミックス基材の表面に、金属又は合金を主成分とする中間層を形成する中間層形成工程と、前記中間層の表面に、金属又は合金からなる粉末をガスと共に加速し、前記表面に固相状態のままで吹き付けて堆積させることによって金属皮膜層を形成する皮膜形成工程とを含むことを特徴とする。
【００１６】
上記積層体の製造方法において、前記中間層形成工程は、前記セラミックス基材の表面にアルミニウムろう材を配置するろう材配置工程と、前記アルミニウムろう材上に板状の金属又は合金部材を配置する金属部材配置工程と、前記アルミニウムろう材及び前記金属又は合金部材が順次配置された前記セラミックス基材を熱処理する熱処理工程とを含むことを特徴とする。
【００１７】
上記積層体の製造方法において、前記ろう材配置工程は、ろう材ペーストの前記セラミックス基材への塗布と、ろう材箔の前記セラミックス基材上への載置と、蒸着法若しくはスパッタ法による前記セラミックス基材へのろう材の付着との内のいずれかの工程を含むことを特徴とする。
【００１８】
上記積層体の製造方法において、前記熱処理工程は真空中又は不活性ガス雰囲気中で行われることを特徴とする。
【００１９】
上記積層体の製造方法において、前記アルミニウムろう材は、ゲルマニウム、マグネシウム、珪素、銅の内のいずれかの金属からなる群より選択される少なくとも１種類を含有することを特徴とする。
【００２０】
上記積層体の製造方法において、前記アルミニウム部材の厚さが１ｍｍ以下であることを特徴とする。
【発明の効果】
【００２１】
本発明によれば、セラミックス基材の表面に金属又は合金を主成分とする中間層を形成し、この中間層の表面に、金属又は合金からなる粉末をガスと共に加速し、固相状態のままで吹き付けて堆積させることによって金属皮膜層を形成するので、金属皮膜層がアンカー効果により中間層に密着すると共に、粉末が中間層に衝突する際に中間層がセラミックス基材に向かって押圧される。それにより、セラミックス基材と金属皮膜層との間の密着強度が高い積層体を得ることができる。
【図面の簡単な説明】
【００２２】
【図１】図１は、本発明の実施の形態に係る積層体であるパワーモジュールの構成を示す模式図である。
【図２】図２は、図１に示すパワーモジュールの要部を拡大して示す断面図である。
【図３】図３は、図１に示すパワーモジュールの作製方法を示すフローチャートである。
【図４Ａ】図４Ａは、セラミックス基材に対してアルミニウムろう材層を形成する工程を説明する断面図である。
【図４Ｂ】図４Ｂは、アルミニウムろう材層上にアルミニウム箔を配置する工程を説明する断面図である。
【図５】図５は、コールドスプレー装置の概要を示す模式図である。
【図６】図６は、積層体に対する密着強度の試験を行った引張試験装置の概略構成を示す模式図である。
【図７】図７は、実施例及び比較例による積層体の作製条件及び実験条件、並びに実験結果を示す表である。
【図８Ａ】図８Ａは、実施例１に係る積層体の断面を示す写真である。
【図８Ｂ】図８Ｂは、図８Ａに示すアルミニウム箔と銅皮膜との境界付近を拡大して示す写真である。
【図８Ｃ】図８Ｃは、図８Ａに示すアルミニウムろう材層と窒化アルミニウム基材との境界付近を拡大して示す写真である。
【図９Ａ】図９Ａは、実施例２に係る積層体の断面を示す写真である。
【図９Ｂ】図９Ｂは、図９Ａに示すアルミニウム箔と銅皮膜との境界付近を拡大して示す写真である。
【図９Ｃ】図９Ｃは、図９Ａに示すアルミニウムろう材層と窒化珪素基材との境界付近を拡大して示す写真である。
【発明を実施するための形態】
【００２３】
以下、本発明を実施するための形態を、図面を参照しながら詳細に説明する。なお、以下の実施の形態により本発明が限定されるものではない。また、以下の説明において参照する各図は、本発明の内容を理解し得る程度に形状、大きさ、及び位置関係を概略的に示してあるに過ぎない。即ち、本発明は各図で例示された形状、大きさ、及び位置関係のみに限定されるものではない。
【００２４】
（実施の形態）
図１は、本発明の実施の形態に係る積層体であるパワーモジュールの構成を示す模式図である。また、図２は、図１に示す積層体の要部を拡大して示す断面図である。
図１に示すパワーモジュール１は、絶縁基板であるセラミックス基材１０と、セラミックス基材１０の一方の面に形成された回路層２０と、回路層２０上に半田Ｃ１によって接合されたチップ３０と、セラミックス基材１０の回路層２０とは反対側の面に設けられた冷却フィン４０とを備える。
【００２５】
セラミックス基材１０は、絶縁性材料からなる略板状の部材である。絶縁性材料としては、例えば、窒化アルミニウム、窒化珪素等の窒化物系セラミックスや、アルミナ、マグネシア、ジルコニア、ステアタイト、フォルステライト、ムライト、チタニア、シリカ、サイアロン等の酸化物系セラミックスが用いられる。
【００２６】
回路層２０は、後述するコールドスプレー法によって形成された金属皮膜層であり、例えば銅等の良好な電気伝導度を有する金属又は合金からなる。この回路層２０には、チップ３０等に対して電気信号を伝達するための回路パターンが形成されている。
【００２７】
チップ３０は、ダイオード、トランジスタ、ＩＧＢＴ（絶縁ゲートバイポーラトランジスタ）等の半導体素子によって実現される。なお、チップ３０は、使用の目的に合わせてセラミックス基材１０上に複数個設けられても良い。
【００２８】
冷却フィン４０は、後述するコールドスプレー法によって形成された金属皮膜層であり、銅、銅合金、アルミニウム、アルミニウム合金、銀、銀合金等の良好な熱伝導性を有する金属又は合金からなる。このような冷却フィン４０を介して、チップ３０から発生した熱がセラミックス基材１０を介して外部に放出される。
【００２９】
図２に示すように、セラミックス基材１０と回路層２０との間、及びセラミックス基材１０と冷却フィン４０との間には、金属又は合金を主成分とする中間層５０が設けられている。この中間層５０は、後で詳細に説明するように、ろう材を用いて板状の金属又は合金部材（以下、これらをまとめて金属部材という）をセラミックス基材１０に接合することにより形成されている。
【００３０】
ろう材の種類は、セラミックス基材１０の種類や板状の金属部材の種類に応じて選択することができる。本実施の形態においては、アルミニウムを主成分とし、ゲルマニウム、マグネシウム、珪素、銅の内の少なくとも１種を含有するアルミニウムろう材を用いている。
【００３１】
また、板状の金属部材としては、セラミックス基材１０に対してろう付による接合が可能であり、且つ、コールドスプレー法による皮膜形成が可能な程度の硬度を有する金属又は合金が用いられる。この硬度の範囲はコールドスプレー法における成膜条件等によっても異なるため、一概には定められないが、概ね、ビッカース硬度が１００ＨＶ以下の金属部材であれば適用することができる。具体的には、アルミニウム、銀、ニッケル、金、銅、又はこれらの金属を含む合金等が挙げられる。
本実施の形態においては、板状の金属部材としてアルミニウムを用いており、この場合、中間層５０は全体として、アルミニウムを主成分とする層となる。
【００３２】
次に、パワーモジュール１の作製方法について、図３〜５を参照しながら説明する。図３は、パワーモジュール１の作製方法を示すフローチャートである。
まず、工程Ｓ１において、図４Ａに示すように、好ましくは窒化物系のセラミックス基材１０の表面にアルミニウム（Ａｌ）ろう材５１を配置する。
【００３３】
アルミニウムろう材５１をセラミックス基材１０表面に配置する方法としては、公知の種々の方法が用いられる。例えば、有機溶剤及び有機バインダーを含むペースト状のろう材をスクリーン印刷法によってセラミックス基材１０に塗布しても良い。また、箔状のろう材（ろう材箔）をセラミックス基材１０上に載置しても良い。或いは、蒸着法やスパッタ法等によりろう材をセラミックス基材１０の表面に付着させても良い。
【００３４】
続く工程Ｓ２において、図４Ｂに示すように、アルミニウムろう材５１上にアルミニウム（Ａｌ）箔５２を配置する。アルミニウム箔５２は、厚さが例えば０．０１ｍｍ〜０．２ｍｍ程度の板状の圧延部材である。本実施の形態においては、このように厚さの小さい部材を用いることにより、後述する熱処理工程において、アルミニウム箔５２とセラミックス基材１０との間における熱膨張率の差に起因する破損を防止することとしている。なお、アルミニウムろう材５１上に配置する部材としては、箔状のアルミニウムに限定されず、厚さが約１ｍｍ以下であれば、板状のアルミニウム部材を配置しても良い。
【００３５】
なお、図２に示すように、セラミックス基材１０の両面に中間層５０を形成する場合には、アルミニウムろう材５１を両面に配置したセラミックス基材１０を２枚のアルミニウム箔５２によって挟むようにすると良い。
【００３６】
続く工程Ｓ３において、アルミニウムろう材５１及びアルミニウム箔５２を表面に配置したセラミックス基材１０を所定時間、所定温度に保持して真空中において熱処理を施す。この熱処理により、アルミニウムろう材５１が溶融し、セラミックス基材１０とアルミニウム箔５２との接合体が得られる。このようにしてセラミックス基材１０表面に設けられたアルミニウムろう材５１及びアルミニウム箔５２が中間層５０となる。なお、真空ろう付の代わりに、窒素ガス等の不活性ガス雰囲気中で熱処理を行っても良い。
【００３７】
続く工程Ｓ４において、コールドスプレー法により中間層５０上に金属皮膜層（回路層２０及び冷却フィン４０）を形成する。図５は、金属皮膜層の形成に使用されるコールドスプレー装置の概要を示す模式図である。
【００３８】
図５に示すコールドスプレー装置６０は、圧縮ガスを加熱するガス加熱器６１と、金属皮膜層の材料の粉末を収容し、スプレーガン６３に供給する粉末供給装置６２と、加熱された圧縮ガス及びそこに供給された材料粉末を基材に噴射するガスノズル６４と、ガス加熱器６１及び粉末供給装置６２に対する圧縮ガスの供給量をそれぞれ調節するバルブ６５及び６６とを備える。
【００３９】
圧縮ガスとしては、ヘリウム、窒素、空気などが使用される。ガス加熱器６１に供給された圧縮ガスは、例えば５０℃以上であって、金属皮膜層の材料粉末の融点よりも低い範囲の温度に加熱された後、スプレーガン６２に供給される。圧縮ガスの加熱温度は、好ましくは３００〜９００℃である。
一方、粉末供給装置６２に供給された圧縮ガスは、粉末供給装置６２内の材料粉末をスプレーガン６３に所定の吐出量となるように供給する。
【００４０】
加熱された圧縮ガスは末広形状をなすガスノズル６４により超音速流（約３４０ｍ／ｓ以上）にされる。この際の圧縮ガスのガス圧力は、１〜５ＭＰａ程度とすることが好ましい。圧縮ガスの圧力をこの程度に調整することにより、中間層５０に対する金属皮膜層の密着強度の向上を図ることができるからである。より好ましくは、２〜４ＭＰａ程度の圧力で処理すると良い。スプレーガン６３に供給された粉末材料は、この圧縮ガスの超音速流の中への投入により加速され、固相状態のまま、セラミックス基材１０上の中間層５０に高速で衝突して堆積し、皮膜を形成する。なお、材料粉末をセラミックス基材１０に向けて固相状態で衝突させて皮膜を形成できる装置であれば、図５に示すコールドスプレー装置６０に限定されるものではない。
【００４１】
なお、金属皮膜層として回路層２０を形成する場合には、例えば、中間層５０の上層に回路パターンが形成されたメタルマスク等を配置し、例えば銅の粉末を用いて皮膜形成を行えば良い。一方、金属皮膜層として冷却フィン４０を形成する場合には、例えばアルミニウムの粉末を用いて所望の厚さの皮膜（堆積層）を形成し、その後、この皮膜（堆積層）に対してレーザ切削等により所望の流路パターンを形成すれば良い。
【００４２】
さらに、必要に応じてチップ３０等の部品を半田で回路層２０に接合する。それにより、図１に示すパワーモジュール１が完成する。
【００４３】
以上説明したように、本実施の形態においては、セラミックス基材１０の表面にアルミニウムろう材５１及びアルミニウム箔５２を用いて中間層５０を形成し、この中間層５０上に、コールドスプレー法により金属皮膜層を形成する。このため、材料粉末が中間層５０に衝突した際に十分なアンカー効果が生じ、中間層５０に強固に密着した金属皮膜層が形成される。また、材料粉末の衝突の際に、中間層５０にセラミックス基材１０方向の押圧力が加えられるので、セラミックス基材１０に対する中間層５０の接合強度が向上する。その結果、セラミックス基材１０と中間層５０と金属皮膜層とが強固に密着した積層体を得ることができる。
従って、このような積層体をパワーモジュール１に適用することにより、モジュール全体の機械的強度を向上させることができる。
【００４４】
また、本実施の形態によれば、回路層２０や冷却フィン４０を、機械締結部材や半田やシリコングリース等を用いることなく配設することができる。従って、従来よりも熱伝導性に優れ、構造も簡素となり、サイズを小型化することができる。また、パワーモジュール１のサイズを従来と同程度にする場合には、冷却フィン等の主要な構成部分が占める割合を大きくすることができる。
【００４５】
また、本実施の形態によれば、回路層２０及び冷却フィン４０を、良好な熱伝導性を有するアルミニウムを主成分とする中間層５０のみを介してセラミックス基材１０に配設するので、回路層２０において発生した熱を冷却フィン４０から効率良く放熱することができる。
【００４６】
ここで、例えばパワーモジュール用の絶縁基板としては、良好な熱伝導性を有する窒化物系セラミックスの使用が従来より望まれていた。しかしながら、窒化物系セラミックス基板に対して冷却フィン等の部材を大気ろう付する場合、両者の接合強度が不十分となっていた。また、窒化物系セラミックス基板に対して真空ろう付により冷却フィン等の部材を接合する場合、真空ろう付においては熱処理温度が高温（例えば６００℃以上）となるため、熱膨張率差により剥離や割れが生じるおそれがあった。
【００４７】
それに対して、本実施の形態においては、窒化物系セラミックス基材に対し、アルミニウム箔という厚さの薄い部材を真空（又は不活性ガス雰囲気中で）ろう付して中間層を形成するので、熱処理温度が高温になっても、熱膨張率の差による基板からの中間層の剥離や割れが生じることはない。そして、この中間層上に、冷却フィン等の部材となる金属皮膜層をコールドスプレー法により直接形成するので、機械的強度が強く、良好な熱伝導性を有するパワーモジュールを作製することが可能となる。
【００４８】
なお、上記実施の形態においては、金属皮膜層によって形成される温度調節装置を、チップから発生した熱を放熱する冷却フィンとして説明したが、チップ等のセラミックス基材に積層された部品を加熱するために設けられる加熱装置であってもよい。
【００４９】
また、上記実施の形態においては、セラミックス基材１０の両側に中間層５０及び金属皮膜層を形成したが、セラミックス基材１０のいずれか一方の面（例えば、冷却フィン４０側の面）のみに中間層５０及び金属皮膜層を設けることとしても良い。
【００５０】
また、上記実施の形態においては、積層体の基材として絶縁性を有する窒化物系セラミックスや酸化物系セラミックスを挙げたが、炭化物系セラミックス等の導電性の基材に対しても同様の方法により積層体を作製することができる。
【００５１】
上記実施の形態においては、アルミニウムろう材５１及びアルミニウム箔５２を用いて中間層５０を形成しているため、中間層５０はアルミニウムを主成分とするほぼ一様な層として観察されることが多い。しかしながら、中間層５０に対する元素分布分析やＳＥＭによる金属組織観察等により、板状のアルミニウム部材に由来し、ほぼアルミニウムからなる層と、アルミニウムろう材に由来し、アルミニウム以外の成分（ゲルマニウム、マグネシウム、珪素、銅等）を含有する層とを識別できる場合もある。
【００５２】
また、上記実施の形態において、アルミニウム箔５２の代わりに銀、ニッケル、金、銅といった他の種類の金属部材を用いる場合にも、同様の方法により積層体を作製することができる。この場合、中間層５０は、当該金属を主成分とする層と、アルミニウムろう材に由来し、アルミニウムを主成分とする層との２層構造となることもある。
【実施例】
【００５３】
本実施の形態に係る積層体の製造方法により、窒化物系セラミックスの基材上に銅（Ｃｕ）皮膜を形成した積層体のテストピースを作製し、基材と銅皮膜との間の密着強度を測定する実験を行った。
【００５４】
図６は、テストピースの密着強度測定の際に使用した簡易引張試験法による試験装置を示す模式図である。この試験装置７０において、皮膜層（銅皮膜）８３に接着剤７３を介してアルミピン７２を固着し、固定台７１の孔部７１ａに、アルミピン７２を上方から挿通してテストピース８０を固定台７１上に載置し、アルミピン７２を下方に引っ張ることにより、基材８１と、中間層８２を介して形成された皮膜層８３との間の密着強度を評価した。また、比較例については、基材８１上に直接形成した皮膜層８３にアルミピン７２を接着して、同様の実験を行うこととした。評価は、皮膜層８３が基材８１から剥離した時点での引張応力と剥離状態により行なった。なお、基材８１のサイズについては、実施例、比較例とも、５０ｍｍ×５０ｍｍ×０．６３５ｍｍとした。
【００５５】
図７は、実施例及び比較例による積層体の作製条件及び実験条件、並びに実験結果を示す表である。図７において、「密着強度」欄の数値は、基材８１と皮膜層８３との間で剥離が生じたときの引張応力の値を示す。また、「密着強度」欄の「≧６０ＭＰａ」との記載は、試験装置７０において接着剤７３の破断による剥離が生じたこと、即ち、試験装置７０において測定可能な最大引張応力（６０ＭＰａ）を与えても基材８１と皮膜層８３とが剥離しなかったことを意味する。
【００５６】
（実施例１）
実施例１として、窒化アルミニウム（ＡｌＮ）基材上に、アルミニウムろう材、及び厚さ約０．２ｍｍのアルミニウム（Ａｌ）箔を配置し、５９０℃の真空中で４時間熱処理を施すことにより中間層を形成した。この中間層上に、コールドスプレー法により厚さ約１．０ｍｍの銅（Ｃｕ）皮膜を形成した。この際の成膜条件は、窒素ガス（Ｎ２）の温度を４００℃、噴射圧力を５ＭＰａとした。
図７に示すように、実施例１の場合、基材８１と皮膜層８３との間において、６０ＭＰａ以上の密着強度が得られていた。
【００５７】
図８Ａ〜図８Ｃは、引張試験の実施後、実施例１による積層体の断面をＳＥＭ（走査型電子顕微鏡）により観察した写真である。図８Ａは、窒化アルミニウム（ＡｌＮ）基材、中間層（Ａｌ箔＋Ａｌろう材層）、銅（Ｃｕ）皮膜を含む３００倍の拡大写真である。図８Ｂは、図８Ａに示すアルミニウム（Ａｌ）箔と銅皮膜との境界付近を示す２０００倍の拡大写真である。図８Ｃは、図８Ａに示す窒化アルミニウム基材とアルミニウム（Ａｌ）ろう材層との境界付近を示す２０００倍の拡大写真である。
【００５８】
図８Ａに示すように、中間層内においては、熱処理を施した結果、アルミニウム箔とアルミニウムろう材層との間に明確な境界は見られなくなっていた。また、図８Ｂに示すように、アルミニウム箔の上部には、銅皮膜がアルミニウム箔に食い込んで両者が密着しているアンカー効果が観察された。さらに、図８Ｃに示すように、窒化アルミニウム基材とアルミニウムろう材層との境界には、熱処理により軟化したアルミニウムろう材層が窒化アルミニウム基材表面に密に結合している現象が見られた。
これらの図８Ａ〜８Ｃのいずれにも、引張試験による剥離や破断の形跡は見られなかった。
【００５９】
（実施例２）
実施例２として、窒化珪素（Ｓｉ３Ｎ４）基材上に、アルミニウムろう材、及び厚さ約０．２ｍｍのアルミニウム（Ａｌ）箔を配置し、５９０℃の真空中で４時間熱処理を施すことにより中間層を形成した。この中間層上に、コールドスプレー法により厚さ約１．０ｍｍの銅（Ｃｕ）皮膜を形成した。この際の成膜条件は実施例１と同様である。
図７に示すように、実施例２の場合も、基材８１と皮膜層８３との間において、６０ＭＰａ以上の密着強度が得られていた。
【００６０】
図９Ａ〜図９Ｃは、引張試験の実施後、実施例２による積層体の断面をＳＥＭ（走査型電子顕微鏡）により観察した写真である。図９Ａは、窒化珪素（Ｓｉ３Ｎ４）基材、中間層（Ａｌ箔＋Ａｌろう材層）、銅（Ｃｕ）皮膜を含む３００倍の拡大写真である。図９Ｂは、図９Ａに示すアルミニウム（Ａｌ）箔と銅皮膜との境界付近を示す２０００倍の拡大写真である。図９Ｃは、図９Ａに示す窒化珪素基材とアルミニウム（Ａｌ）ろう材層との境界付近を示す２０００倍の拡大写真である。
【００６１】
図９Ａに示すように、実施例２においても実施例１と同様に、中間層内にはアルミニウム箔とアルミニウムろう材層との間の明確な境界は観察されなかった。また、図９Ｂに示すように、アルミニウム箔の上部には、アンカー効果により銅皮膜がアルミニウム箔に密着している現象が観察された。図９Ｃに示すように、窒化珪素基材とアルミニウムろう材層との境界においても、アルミニウムろう材層が窒化珪素基材に密に結合している様子が観察され、窒化珪素基材からの中間層や銅皮膜の剥離は認められなかった。
【００６２】
（比較例）
比較例１として、窒化アルミニウム（ＡｌＮ）基材上に、コールドスプレー法により銅（Ｃｕ）皮膜を直接形成した。また、比較例２として、窒化珪素（Ｓｉ３Ｎ４）基材上に、コールドスプレー法により銅（Ｃｕ）皮膜を直接形成した。なお、比較例における成膜条件は、実施例１と同様である。
図７に示すように、比較例１及び２においては、基材に対して銅皮膜があまり付着せず、テストピースの作製後、基材から銅皮膜が剥離してしまい、引張試験を行うことができなかった。
【符号の説明】
【００６３】
１  パワーモジュール
１０  セラミックス基材
２０  回路層
３０  チップ
４０  冷却フィン
５０  中間層
５１  アルミニウムろう材
５２  アルミニウム箔
６０  コールドスプレー装置
６１  ガス加熱器
６２  粉末供給装置
６３  スプレーガン
６４  ガスノズル
６５  バルブ
７０  試験装置
７１  固定台
７１ａ  孔部
７２  アルミピン
７３  接着剤
８０  テストピース
８１  基材
８２  中間層
８３  皮膜層（銅皮膜）
【図１】
0005548167.tif 000002
【図２】
0005548167.tif 000003
【図３】
0005548167.tif 000004
【図４Ａ】
0005548167.tif 000005
【図４Ｂ】
0005548167.tif 000006
【図５】
0005548167.tif 000007
【図６】
0005548167.tif 000008
【図７】
0005548167.tif 000009
【図８Ａ】
0005548167.tif 000010
【図８Ｂ】
0005548167.tif 000011
【図８Ｃ】
0005548167.tif 000012
【図９Ａ】
0005548167.tif 000013
【図９Ｂ】
0005548167.tif 000014
【図９Ｃ】
0005548167.tif 000015